(57)【要約】【課題】分散安定性に優れ、高い疎水性を示す表面処理されたシリカ系粒子分散体と高分子樹脂材料とで形成された有機無機ハイブリッドコーティング剤およびその製造方法の提供。【解決手段】有機無機ハイブリッドコーティング剤は、（メタ）アクリロイル基を有するトリアルコキシシラン化合物とアルキル基を有するトリアルコキシシラン化合物とで表面処理されたシリカ系粒子分散体（Ａ）と、２個以上の（メタ）アクリロイル基を有する多官能（メタ）アクリレート化合物（Ｂ）と、重合開始剤（Ｃ）と、を含み、シリカ系粒子分散体（Ａ）を表面処理し、これに多官能（メタ）アクリレート化合物（Ｂ）を添加して分散させ、さらに重合開始剤（Ｃ）を添加して硬化させて製造する。【選択図】なし【特許請求の範囲】
【請求項１】
（メタ）アクリロイル基を有するトリアルコキシシラン化合物とアルキル基を有するトリアルコキシシラン化合物とで表面処理されたシリカ系粒子分散体（Ａ）と、
２個以上の（メタ）アクリロイル基を有する多官能（メタ）アクリレート化合物（Ｂ）と、
重合開始剤（Ｃ）と、を含むことを特徴とする有機無機ハイブリッドコーティング剤。
【請求項２】
前記シリカ系粒子分散体（Ａ）は、湿式法で得られた平均粒子径が１〜５０ｎｍの範囲にあるシリカ粒子を親水性有機溶媒に分散され、
一般式（１）（Ｍ）Ａ−（ＣＨ２）ｎ−Ｓｉ（ＯＲ１）３  （式中、（Ｍ）Ａは、（メタ）アクリロイル基であり、Ｒ１は、炭素数１〜４のアルキル基であり、ｎは、１〜４の整数である）で表される（メタ）アクリロイル基を有するトリアルコキシシラン化合物と、一般式（２）Ｒ２−Ｓｉ（ＯＲ３）３  （式中、Ｒ２は、炭素数１０以下のアルキル基であり、Ｒ３は、炭素数１〜４のアルキル基である）で表されるアルキル基を有するトリアルコキシシラン化合物と、からなるシランカップリング剤で表面処理された請求項１記載の有機無機ハイブリッドコーティング剤。
【請求項３】
（メタ）アクリロイル基を有するトリアルコキシシラン化合物とアルキル基を有するトリアルコキシシラン化合物とからなるシランカップリング剤と、シリカ粒子が分散した分散液とを混合してシリカ系粒子分散体を表面処理する工程と、
前記シリカ系粒子分散体に２個以上の（メタ）アクリロイル基を有する多官能（メタ）アクリレート化合物を添加して分散させる工程と、
前記シリカ系粒子分散体と前記多官能（メタ）アクリレート化合物の混合物に重合開始剤を添加して硬化させる工程と、を含むことを特徴とする有機無機ハイブリッドコーティング剤の製造方法。
【請求項４】
前記シリカ系粒子分散体を表面処理する工程は、湿式法で得られて平均粒子径が１〜５０ｎｍであるシリカ粒子を親水性有機溶媒に分散させる工程を含み、
湿式法により得られるシリカ粒子が分散した分散液と、一般式（１）（Ｍ）Ａ−（ＣＨ２）ｎ−Ｓｉ（ＯＲ１）３  （式中、（Ｍ）Ａは（メタ）アクリロイル基であり、Ｒ１は炭素数１〜４のアルキル基であり、ｎは１〜４の整数である）で表される（メタ）アクリロイル基を有するトリアルコキシシラン化合物と、一般式（２）Ｒ２−Ｓｉ（ＯＲ３）３  （式中、Ｒ２は炭素数１０以下のアルキル基であり、Ｒ３は炭素数１〜４のアルキル基である）で表されるアルキル基を有するトリアルコキシシラン化合物と、からなるシランカップリング剤と、を混合してシリカ系粒子分散体を表面処理する請求項３記載の有機無機ハイブリッドコーティング剤の製造方法。
【発明の詳細な説明】
【技術分野】
【０００１】
本発明は、表面処理されたシリカ系粒子と多官能（メタ）アクリレート化合物とが混合されてなる有機無機ハイブリッドコーティング剤およびその製造方法に関する。
【背景技術】
【０００２】
プラスチックは、軽量、成形性、衝撃性などに優れているが、表面硬度、耐摩耗性に欠けており、傷つきやすいという欠点がある。そのため、プラスチックに表面硬度、耐摩耗性を付与するハードコーティング法が求められている。
【０００３】
上記の問題点を解決するためにハードコーティング組成物として、シロキサン、（メタ）アクリル、ウレタンなどの材料を塗布、硬化し、被覆する方法が用いられている。その中でも特に、シロキサン材料は表面硬度、耐摩耗性の点で優れているが、熱硬化性であり、その生産性に問題がある。一方、アクリル材料では、光硬化法による耐摩耗性などの改善が提案されている（例えば、特許文献１参照）。しかし、光硬化アクリル系樹脂組成物は、表面硬度と耐摩耗性を十分に満足できるまでには至っていない。
【先行技術文献】
【特許文献】
【０００４】
【特許文献１】特開２００４−２７７５１２号公報
【発明の概要】
【発明が解決しようとする課題】
【０００５】
本発明の目的は、表面硬度と耐摩耗性の両方に優れるだけでなく光学的な透明性にも優れた皮膜を形成できる（メタ）アクリル系有機無機ハイブリッドコーティング剤およびその製造方法を提供することにある。
【課題を解決するための手段】
【０００６】
本発明の有機無機ハイブリッドコーティング剤は、（メタ）アクリロイル基を有するトリアルコキシシラン化合物とアルキル基を有するトリアルコキシシラン化合物とで表面処理されたシリカ系粒子分散体（Ａ）と、２個以上の（メタ）アクリロイル基を有する多官能（メタ）アクリレート化合物（Ｂ）と、重合開始剤（Ｃ）と、を含むことを特徴とする。
【０００７】
また、前記シリカ系粒子分散体（Ａ）は、湿式法で得られた平均粒子径が１〜５０ｎｍの範囲にあるシリカ粒子を親水性有機溶媒に分散され、一般式（１）（Ｍ）Ａ−（ＣＨ２）ｎ−Ｓｉ（ＯＲ１）３  （式中、（Ｍ）Ａは、（メタ）アクリロイル基であり、Ｒ１は、炭素数１〜４のアルキル基であり、ｎは、１〜４の整数である）で表される（メタ）アクリロイル基を有するトリアルコキシシラン化合物と、一般式（２）Ｒ２−Ｓｉ（ＯＲ３）３  （式中、Ｒ２は、炭素数１０以下のアルキル基であり、Ｒ３は、炭素数１〜４のアルキル基である）で表されるアルキル基を有するトリアルコキシシラン化合物と、からなるシランカップリング剤で表面処理されたことを特徴とする。
【０００８】
また、本発明の有機無機ハイブリッドコーティング剤の製造方法は、（メタ）アクリロイル基を有するトリアルコキシシラン化合物とアルキル基を有するトリアルコキシシラン化合物とからなるシランカップリング剤と、シリカ粒子が分散した分散液とを混合してシリカ系粒子分散体を表面処理する工程と、前記シリカ系粒子分散体に２個以上の（メタ）アクリロイル基を有する多官能（メタ）アクリレート化合物を添加して分散させる工程と、前記シリカ系粒子分散体と前記多官能（メタ）アクリレート化合物の混合物に重合開始剤を添加して硬化させる工程と、を含むことを特徴とする。
【０００９】
また、前記シリカ系粒子分散体を表面処理する工程は、湿式法で得られて平均粒子径が１〜５０ｎｍであるシリカ粒子を親水性有機溶媒に分散させる工程を含み、湿式法により得られるシリカ粒子が分散した分散液と、一般式（１）（Ｍ）Ａ−（ＣＨ２）ｎ−Ｓｉ（ＯＲ１）３  （式中、（Ｍ）Ａは（メタ）アクリロイル基であり、Ｒ１は炭素数１〜４のアルキル基であり、ｎは１〜４の整数である）で表される（メタ）アクリロイル基を有するトリアルコキシシラン化合物と、一般式（２）Ｒ２−Ｓｉ（ＯＲ３）３  （式中、Ｒ２は炭素数１０以下のアルキル基であり、Ｒ３は炭素数１〜４のアルキル基である）で表されるアルキル基を有するトリアルコキシシラン化合物と、からなるシランカップリング剤と、を混合してシリカ系粒子分散体を表面処理することを特徴とする。
【発明の効果】
【００１０】
本発明に係る有機無機ハイブリッドコーティング剤は、シリカ粒子表面への反応性基の付与と疎水性化が十分に行われ、疎水性の樹脂材料に対しても、いずれの比率でも溶解可能であり、共重合可能な樹脂材料に添加して光硬化反応をさせると、有機無機ハイブリッド材料を得ることができ、また、熱硬化ではなく光硬化であるため、耐熱性の低いプラスチックを劣化させることなくハードコーティングが可能である。
【発明を実施するための形態】
【００１１】
本発明の実施形態にかかわる有機無機ハイブリッドコーティング剤の製造方法の第一工程について以下に示す。
まず、表面処理されたシリカ系粒子分散体の製造について以下に示す。
本実施形態の表面処理されたシリカ系粒子分散体は、湿式法により得られたシリカ粒子が親水性有機溶媒に分散した分散液を使用し、この分散液に、一般式（１）（Ｍ）Ａ−（ＣＨ２）ｎ−Ｓｉ（ＯＲ１）３  （式中、（Ｍ）Ａは、（メタ）アクリロイル基であり、Ｒ１は、炭素数１〜４のアルキル基であり、ｎは、１〜４の整数である）で表される（メタ）アクリロイル基を有する化合物及び、一般式（２）  Ｒ２−Ｓｉ（ＯＲ３）３  （式中、Ｒ２は、炭素数１０以下のアルキル基であり、Ｒ３は、炭素数１〜４のアルキル基である）で表されるアルキル基を有するトリアルコキシシラン化合物とからなるシランカップリング剤を同時に添加して表面処理を行うことにより、製造される。
【００１２】
シリカ粒子について以下に示す。
表面処理に供するシリカ粒子は、所定のナノサイズの平均粒子径、具体的には１〜５０ｎｍ、好適には１〜３５ｎｍ、最も好ましくは５〜２５ｎｍの平均粒子径を有するものであり、湿式法により得られたものであればよい。
【００１３】
尚、粒径が上記範囲よりも小さいものは、製造が困難な上、シランカップリング剤による表面処理も難しく、また、上記範囲よりも大きな粒子は、可視光の散乱が大きくなるため、例えば、透明樹脂に配合したときに透明性を低下させてしまう。
【００１４】
湿式法には、加水分解法、中和法、イオン交換法、沈殿法など多くの方法が提案、実施されているが、溶媒中に分散した微細な粒子を容易に、しかも比較的粒径の揃った形態で得ることができるという観点から、シラン化合物を加水分解、縮合させるゾルゲル法を用いることが最も好適である。
【００１５】
シランカップリング剤について以下に示す。
上述した分散液中のシリカ粒子の表面処理剤として、（メタ）アクリロイル基を有するトリアルコキシシラン化合物とアルキル基を有するトリアルコキシシラン化合物が使用される。前者のシランカップリング剤は、活性エネルギー線硬化性樹脂組成物との相溶性を直接的に向上させるという点で、樹脂を構成するモノマーとの共重合性を有する官能基である（メタ）アクリロイル基とシリカ粒子表面のシラノール基と反応し得る基を生成する加水分解性の官能基とを有する化合物である。後者は本質的に疎水性の官能基であるアルキル基と前者と同様なシリカ粒子表面のシラノール基と反応し得る基を生成する加水分解性の官能基とを有する化合物である。したがって、シリカ粒子表面との反応性及び活性エネルギー線硬化性樹脂組成物との相溶性と疎水性の観点から、１分子中に（メタ）アクリロイル基またはアルキル基を１個有し、且つ加水分解性の官能基を３個有するシラン化合物が好適に使用される。
【００１６】
一般式（１）（Ｍ）Ａ−（ＣＨ２）ｎ−Ｓｉ（ＯＲ１）３  （式中、（Ｍ）Ａは、（メタ）アクリロイル基であり、Ｒ１は、炭素数１〜４のアルキル基であり、ｎは、１〜４の整数である）で表される（メタ）アクリロイル基を有する化合物として、３−アクリロキシプロピルトリメトキシシランや３−メタクリロキシプロピルトリメトキシシランが好適に用いられる。
【００１７】
また、一般式（２）Ｒ２−Ｓｉ（ＯＲ３）３  （式中、Ｒ２は、炭素数１０以下のアルキル基であり、Ｒ３は、炭素数１〜４のアルキル基である）で表されるアルキル基を有するトリアルコキシシラン化合物としては、メチルトリメトキシシラン、ｎ−プロピルトリメトキシシラン、ｎ−ブチルトリメトキシシラン、ｎ−ヘキシルトリメトキシシラン、ｎ−オクチルトリメトキシシラン、イソオクチルトリメトキシシラン、ｎ−デシルトリメトキシシラン、等を挙げることができ、これらは１種単独で使用することもできるし、２種以上を組み合わせて使用することもできる。
【００１８】
さらに、上記で例示した化合物中のメトキシ基をエトキシ基に置換した化合物（例えば３−メタクリロキシプロピルトリエトキシシランやメチルトリエトキシシランなど）も、疎水性のシランカップリング剤として、上記と同様に好適に使用できる。
【００１９】
表面処理について以下に示す。
シランカップリング剤と、前述した微細なシリカ粒子が分散した分散液とを混合することにより、該粒子の表面処理が行われる。上記混合は、一般に、シリカ粒子が分散した分散液にシランカップリング剤を滴下して行なう方法が推奨される。
【００２０】
尚、表面処理に際して用いるシランカップリング剤の量は、この微細なシリカ粒子をシランカップリング剤により均一に被覆するための理論使用量（ｇ）を上限とし、下記式（３）
［カップリング剤の理論使用量］＝Ａ・Ｂ／Ｃ  ・・・（３）
（式中、Ａは、表面処理すべきシリカ系ナノ粒子の重量（ｇ）であり、Ｂは、上記ナノ粒子の比表面積（ｍ２／ｇ）であり、Ｃは、カップリング剤の最小被覆面積（ｍ２／ｇ）である）によって求めることができる。
【００２１】
また、上記のカップリング剤の最小被覆面積Ｃ（ｍ２／ｇ）は下記式（４）
最小被覆面積Ｃ＝（６．０２×１０２３×１３×１０−２０）／（シランカップリング剤の分子量）
・・・（４）
によって求められる。
【００２２】
表面処理されたシリカ系粒子分散体について以下に示す。
本実施形態の表面処理されたシリカ系粒子分散体は、前述したシリカ粒子と同様、極めて微細なナノオーダーの粒径を有しており、電子顕微鏡で測定して平均粒子径が１〜５０ｎｍ、好ましくは１〜３５ｎｍの範囲、最も好ましくは５〜２５ｎｍの範囲にあり、凝集しておらず、前述したシランカップリング剤によって個々の粒子が被覆されている。
【００２３】
また、高い疎水性を示し、しかもナノオーダーの微細な粒径を有しており、凝集していないことから、重量比が１：１のトルエンとｎ−ヘキサンの混合溶媒に粒子を２質量％含む分散液では、その可視光透過率が８０％以上、特に８５％以上、最も好ましくは９０％以上となっており、分散液は高い透明性を有している。
【００２４】
本実施形態の有機無機ハイブリッドコーティング剤の製造方法の第二工程と第三工程について以下に示す。
上述した本実施形態の表面処理されたシリカ系粒子分散体は、その粒子径が著しく微細であり、しかも凝集による濁りをほとんど生じておらず、単分散性と同時に、疎水性を示すため、各種樹脂に均一分散させることができ、これにより、樹脂の耐熱性（熱膨張係数）や表面硬度、強度などの機械的特性の調整を行うことができ、さらに、透明樹脂の場合には、この粒子が凝集せずに均一に分散されるため、その優れた透明性が維持されることとなる。
【００２５】
例えば、本実施形態の表面処理されたシリカ系粒子分散体（Ａ）を含む活性エネルギー線硬化性有機無機ハイブリッドコーティング剤を得るには、（メタ）アクリロイル基等の重合性基を有する化合物との分散体を調製すればよい。また、硬化物を得るには、上記コーティング剤に活性エネルギー線硬化剤（重合開始剤）を添加し、活性エネルギー線を照射することにより硬化物とすることができる。
【００２６】
本実施形態の第二工程で用いられる２個以上の（メタ）アクリロイル基を有する多官能（メタ）アクリレートの例としては、例えば、エチレングリコールジ（メタ）アクリレート、プロピレングリコールジ（メタ）アクリレート；ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、１,３−ブチレングリコールジ（メタ）アクリレート、１,４−ブチレングリコールジ（メタ）アクリレート、１,６−ヘキサメチレングリコールジ（メタ）アクリレート、１，９−ノナンジオールジ（メタ）アクリレート、ネオペンチルグリコールジ（メタ）アクリレートなどが挙げられ、また、3個以上の（メタ）アクリロイル基を有する多官能（メタ）アクリレートの例としては、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、ジペンタエリスリトールテトラ（メタ）アクリレート、ジペンタエリスリトールトリ（メタ）アクリレート、テトラメチロールメタントリアクリレート、テトラメチロールメタンテトラアクリレート、トリス（２-ヒドロキシエチル）イソシアヌレートトリアクリレートなどの分岐鎖状、環状の（メタ）アクリレート類、又はウレタンアクリレート類など、そしてこれらの重合体(オリゴマー、ポリマー)を挙げることができ、これらを１種類又は２種類以上の混合物にすることも可能である。
また、本実施形態の第三工程で用いられる光ラジカル重合開始剤及び光カチオン重合開始剤は、以下のものが挙げられるが、これらに限定されるものではない。
【００２７】
光ラジカル重合開始剤としては、１−ヒドロキシシクロヘキシルフェニルケトン、２−ヒドキシ−２−メチル−１−フェニルプロパン−１−オン、１−〔４−（２−ヒドロキシエトキシ）フェニル〕−２−ヒドロキシ−２−メチル−１−プロパン−１−オン、チオキサントン及びチオキサントン誘導体、２，２’−ジメトキシ−１，２−ジフェニルエタン−１−オン、２，４，６−トリメチルベンゾイルジフェニルホスフィンオキシド、ビス（２，４，６−トリメチルベンゾイル）フェニルホスフィンオキシド、２−メチル−１−［４−（メチルチオ）フェニル］−２−モルホリノ−１−プロパノン、２−ベンジル−２−ジメチルアミノ−１−（４−モルホリノフェニル）−ブタン−１−オンなどから選ばれる１種または２種類以上の混合系が、硬化性が高いコーティング用活性エネルギー線硬化型樹脂組成物が得られるため好ましい。その使用量は特に制限はないが、感度を良好に保ち、結晶の析出、塗膜物性の劣化等防止するため、活性エネルギー線硬化性樹脂組成物１００質量部に対して０．０５〜２０質量部用いることが好ましく、なかでも１〜１０質量部が特に好ましい。
【００２８】
また、光カチオン重合開始剤は、スルホニウム塩系やヨードニウム塩系があり、その例として、ジフェニル−４−チオフェノキシフェニルスルホニウムヘキサフルオロアンチモネート、トリ−ｐ−トリルスルホニウムトリフルオロメタンスルホナート、トリ−ｐ−トリルスルホニウムヘキサフルオロフォスフェート、トリフェニルスルホニウムテトラフルオロボラート、４−イソプロピル−４’−メチルジフェニルヨードニウムテトラキス（ペンタフルオロフェニル）ボラート、ビス（４−ｔ−ブチルフェニル）ヨードニウムトリフルオロメタンスルホナート、ビス（４−ｔ−ブチルフェニル）ヨードニウムヘキサフルオロフォスフェート、ジフェニルヨードニウムヘキサフルオロヒ酸、ジフェニルヨードニウムヘキサフルオロフォスフェート、ジフェニルヨードニウムトリフルオロメタンスルホン酸等が挙げられ、これらを１種類または２種類以上を併用して用いてもよい。添加量はアクリル樹脂に対して２０質量％以下で、好ましくは１〜５質量％で使用する。
【００２９】
第三工程で得られた樹脂組成物を、スピンコート、スプレーコート、ディップコート、バーコート、フローコート法等を用いて所定の厚みだけプラスチック等からなる基板に塗布した後、活性エネルギー線により硬化させることにより、（メタ）アクリロリル基がラジカル重合し、また、表面処理されたシリカ系粒子とも重合して３次元架橋することによって、有機無機ハイブリッド化が行われる。これにより光学的な透明性を有する表面硬度や耐擦傷性を向上させる効果を持つコーティングを行えることとなる。上記塗工方法にて基板に塗布、溶剤乾燥、活性エネルギー線照射し成膜することとなるが、このときの膜厚は０．０１〜５０μｍ、好ましくは０．０５〜１０μｍとなるようにする。活性エネルギー線照射は、水銀ランプ、キセノンランプ、メタルハライドランプ等の光源から発せられる活性エネルギー線を照射し硬化させて成膜する。ここで言う活性エネルギー線とは、紫外線や電子線など光ラジカル重合可能なものをいう。
【００３０】
実施例
以下、本実施形態の実施例を挙げて具体的に説明するが、本実施形態はこれらの実施例によって何ら制限されるものではない。
尚、以下の例において、各種の測定は以下の方法により行った。
平均粒子径は、走査型電子顕微鏡または透過型電子顕微鏡の撮影像を用いて１００個以上の粒子のデータを解析することにより求めた。
【００３１】
表面処理したシリカ系粒子を、質量比１：１のトルエンとｎ−ヘキサンの混合溶媒にＳｉＯ２としての濃度が２質量％になるように分散した。該分散液を光路長１ｃｍの石英セルに入れて分光光度計にセットし、波長５９３ｎｍの透過率を測定して、可視光透過率とした。なお、光路長１ｃｍの空の石英セルを参照セルとして用いた。
硬化膜の表面特性として、接触角計を用いて、水１０μｌにおける接触角を測定した。
【００３２】
本実施例の第一工程について以下に示す。
まず、表面処理されたシリカ系粒子分散体の製造について以下に示す。
実施例１
ゾルゲル法により製造されたシリカ粒子（Ｂ）として、市販のシリカ分散液（ＳｉＯ２濃度３０質量％、平均粒径１２ｎｍ、粒子密度２．０ｇ／ｃｍ３、最大含水量３質量％、イソプロパノール溶媒）を用いた。そのシリカ粒子分散液４０ｇ（ＳｉＯ２として１２ｇ）をトリアルコキシシリル系のシランカップリング剤により均一に被覆するための理論使用量は、０．０３８３ｍｏｌと計算される。
【００３３】
上記シリカ分散液４０ｇにイソプロパノール８０ｇとトルエン４０ｇを添加し、撹拌下、３−メタクリロキシプロピルトリメトキシシラン２．８５ｇ（０．０１１５ ｍｏｌ）とメチルトリメトキシシラン３．６５ｇ（０．０２６８ ｍｏｌ）を加え、２４時間以上加熱還流させた。その後、エバポレーターで溶媒を除去、濃縮し、トルエン分散液４０ｇを得た（ＳｉＯ２として３０質量％）。
【００３４】
次に、上記のトルエン分散液、トルエン、ｎ−ヘキサンを用いてトルエンとｎ−ヘキサンの質量比が１：１、且つ、ＳｉＯ２濃度が２％になるようにして、３つの溶液を混合した。その結果、トルエンとｎ−ヘキサンとの１：１（質量比）混合溶媒に２質量％の濃度で表面処理されたシリカ系粒子が分散された分散液が準備できた。
【００３５】
上記分散液の可視光透過率を測定したところ、９６％であった。また、透過型電子顕微鏡で分散液中の粒子を観察したところ、粗粒は観察されず、粒子形状は球状で、平均粒径は１２ｎｍ、粒径の変動係数は１０％であった。特に、平均粒径に関し、表面処理前のシリカ粒子と同等であった。
【００３６】
実施例２
実施例１のメチルトリメトキシシランの代わりに、分子内にアルコキシ基を３個有するトリアルコキシシランの一種であるｎ−プロピルトリメトキシシラン４．４０ｇ（０．０２６８ ｍｏｌ）を用いた以外実施例１と同様にして表面処理を行った。
その結果、可視光透過率は９３％であった。
【００３７】
実施例３
実施例１のメチルトリメトキシシランの代わりに、分子内にアルコキシ基を３個有するトリアルコキシシランの一種であるデシルトリメトキシシラン７．０４ｇ（０．０２６８ ｍｏｌ）を用いた以外実施例１と同様にして表面処理を行った。
その結果、可視光透過率は９０％であった。
【００３８】
実施例４
シランカップリング剤として、３−メタクリロキシプロピルトリメトキシシラン１．４３ｇ（０．００５７５ ｍｏｌ）とメチルトリメトキシシラン４．４３ｇ（０．０３２６ ｍｏｌ）を用い、実施例１と同様にして表面処理を行った。
その結果、可視光透過率は９６％であった。
【００３９】
本実施例の第二工程と第三工程について以下に示す。
実施例５
実施例１で得られた表面処理されたシリカ系粒子分散液を用いて、ナノコンポジットの実験を行った。
ペンタエリスリトールテトラアクリレート２０ｇと光重合開始剤０．２ｇを混合して紫外線硬化性樹脂を用意した。
【００４０】
実施例１で得られた表面処理されたシリカ系粒子のトルエン分散液を用いて、前記紫外線硬化性樹脂に対して、重量比でシリカ粒子の含有量が１０％になるように添加し、十分に撹拌し、シリカ系粒子添加の有機無機ハイブリッドコーティング剤を得た。コーティング剤は透明であった。
【００４１】
次に、ピラニア洗浄液で洗浄し、風乾したガラス板にバーコーターを用いて上記有機無機ハイブリッドコーティング剤をコーティングし、８０Ｗの高圧水銀ランプを窒素雰囲気中で３０秒間照射して樹脂を硬化させ、コーティング膜を得た。上記膜は透明で、水の接触角は６０度で、鉛筆硬度は２Ｈであった。
【００４２】
実施例６
実施例２で得られた表面処理されたシリカ系粒子分散液を用いて、ナノコンポジットの実験を行った。なお、実験例５の紫外線硬化性樹脂に多官能アクリレートとして、フッ素含有アクリレートを添加した。
フッ素含有アクリレート１ｇ、ペンタエリスリトールテトラアクリレート２０ｇ、光重合開始剤０．２ｇを混合して紫外線硬化性樹脂を用意した。
【００４３】
実施例２で得られた表面処理されたシリカ系粒子のトルエン分散液を用いて、前記紫外線硬化性樹脂に対して、重量比でシリカ粒子の含有量が３０％になるように添加し、十分に撹拌し、シリカ系粒子添加の有機無機ハイブリッドコーティング剤を得た。コーティング剤は透明であった。
【００４４】
次に、イソプロパノールで洗浄し、風乾したポリメチルメタクリレート樹脂板にバーコーターを用いて上記有機無機ハイブリッドコーティング剤をコーティングし、８０Ｗの高圧水銀ランプを窒素雰囲気中で３０秒間照射して樹脂を硬化させ、コーティング膜を得た。上記膜は透明で、水の接触角は１１０度で、鉛筆硬度は３Ｈであった。
【００４５】
比較例１
シリカ粒子として、表面処理を施していないシリカ粒子分散液を使用した以外は、実施例５と同様にナノコンポジットの実験を行った。
その結果、上記の有機無機ハイブリッドコーティング剤は、顕著な白濁が見られ、シリカ粒子が凝集していることが確認された。硬化した膜も透明でなく、濁りが観察された。
【００４６】
以上述べたように、本実施形態の有機無機ハイブリッドコーティング剤は、（メタ）アクリロイル基を有するトリアルコキシシラン化合物とアルキル基を有するトリアルコキシシラン化合物とで表面処理されたシリカ系粒子分散体（Ａ）と、２個以上の（メタ）アクリロイル基を有する多官能（メタ）アクリレート化合物（Ｂ）と、重合開始剤（Ｃ）と、を含む。
【００４７】
また、シリカ系粒子分散体（Ａ）は、湿式法で得られた平均粒子径が１〜５０ｎｍの範囲にあるシリカ粒子を親水性有機溶媒に分散され、一般式（１）（Ｍ）Ａ−（ＣＨ２）ｎ−Ｓｉ（ＯＲ１）３  （式中、（Ｍ）Ａは、（メタ）アクリロイル基であり、Ｒ１は、炭素数１〜４のアルキル基であり、ｎは、１〜４の整数である）で表される（メタ）アクリロイル基を有するトリアルコキシシラン化合物と、一般式（２）Ｒ２−Ｓｉ（ＯＲ３）３  （式中、Ｒ２は、炭素数１０以下のアルキル基であり、Ｒ３は、炭素数１〜４のアルキル基である）で表されるアルキル基を有するトリアルコキシシラン化合物と、からなるシランカップリング剤で表面処理されたものである。
【００４８】
また、本実施形態の有機無機ハイブリッドコーティング剤の製造方法は、（メタ）アクリロイル基を有するトリアルコキシシラン化合物とアルキル基を有するトリアルコキシシラン化合物とからなるシランカップリング剤と、シリカ粒子が分散した分散液とを混合してシリカ系粒子分散体を表面処理する工程と、シリカ系粒子分散体に２個以上の（メタ）アクリロイル基を有する多官能（メタ）アクリレート化合物を添加して分散させる工程と、シリカ系粒子分散体と多官能（メタ）アクリレート化合物の混合物に重合開始剤を添加して硬化させる工程と、を含む。
【００４９】
また、シリカ系粒子分散体を表面処理する工程は、湿式法で得られて平均粒子径が１〜５０ｎｍであるシリカ粒子を親水性有機溶媒に分散させる工程を含み、湿式法により得られるシリカ粒子が分散した分散液と、一般式（１）（Ｍ）Ａ−（ＣＨ２）ｎ−Ｓｉ（ＯＲ１）３  （式中、（Ｍ）Ａは（メタ）アクリロイル基であり、Ｒ１は炭素数１〜４のアルキル基であり、ｎは１〜４の整数である）で表される（メタ）アクリロイル基を有するトリアルコキシシラン化合物と、一般式（２）Ｒ２−Ｓｉ（ＯＲ３）３  （式中、Ｒ２は炭素数１０以下のアルキル基であり、Ｒ３は炭素数１〜４のアルキル基である）で表されるアルキル基を有するトリアルコキシシラン化合物と、からなるシランカップリング剤と、を混合してシリカ系粒子分散体を表面処理する。
【００５０】
本実施形態に係る有機無機ハイブリッドコーティング剤は、シリカ粒子表面への反応性基の付与と疎水性化が十分に行われ、疎水性の樹脂材料に対しても、いずれの比率でも溶解可能であり、共重合可能な樹脂材料に添加して光硬化反応をさせると、有機無機ハイブリッド材料を得ることができ、また、熱硬化ではなく光硬化であるため、耐熱性の低いプラスチックを劣化させることなくハードコーティングが可能である。
【００５１】
以上により、分散安定性に優れ、高い疎水性を示す表面処理されたシリカ系粒子分散体と高分子樹脂材料とで形成された有機無機ハイブリッドコーティング剤およびその製造方法を提供することができる。